КОМПОЗИЦИЯ ПОЛИАМИДНОЙ СМОЛЫ

1. Композиция полиамидной смолы, включающая: полиимид (x), имеющий диаминовое структурное звено, содержащее, по крайней мере, 70 мол.% m-ксилилендиаминовых звеньев, и структурное звено дикарбоновой кислоты, содержащее, по крайней мере, 70 мол.% звеньев адипиновой кислоты; фосфорсодержащую кислоту в качестве антиоксиданта; и щелочной компонент; причем композиция полиамидной смолы удовлетворяет следующим формулам от (1) до (4):
5≤A
(1)
0,5≤C/B≤1,5
(2)
8≤([COOH]-[NH<sub>2</sub>])≤82
(3)
D≤0,9975
(4)
2
где A представляет собой концентрацию (м.д.) атомов фосфора, полученных из антиоксиданта-фосфорсодержащей кислоты, по отношению к общему количеству полиамида (x), антиоксиданта фосфорсодержащей кислоты и щелочного компонента; B представляет собой число молей антиоксиданта-фосфорсодержащей кислоты, содержащееся в композиции; C представляет собой число молей щелочного компонента, содержащееся в композиции; D представляет собой скорость реакции всех аминогрупп полиамида (x); [COOH] представляет собой концентрацию концевых карбоксильных групп (микроэквивалент/г) в полиамиде (x); и [NH] представляет собой концентрацию концевых аминогрупп (микроэквивалент/г) в полиамиде (x).
2
2. Композиция полиамидной смолы по п.1, в которой общее число гелей или рыбьих глаз, имеющих главную ось, по крайней мере, 50 мкм, которые были обнаружены в нерастянутой пленке, имеющей толщину 50 мкм, приготовленной из композиции полиамидной смолы, составляет 1000/м или менее.
3. Композиция полиамидной смолы по п.1, в которой полиамид (x) получают поликонденсацией в расплавленном состоянии компонента дикарбоновой кислоты, содержащего, по крайней мере, 70 мол.% адипиновой кислоты и диаминового компонента, содержащего, по крайней мере, 70 мол.% m-ксилилендиамина, добавляя диаминовый компонент непрерывно или периодически по каплям к расплавленному компоненту дикарбоновой кислоты.
4. Композиция полиамидной смолы по п.1, в которой полиамид (x) получают добавлением диаминового компонента, содержащего, по крайней мере, 70 мол.% m-ксилилендиамина, непрерывно или периодически по каплям к расплавленному компоненту дикарбоновой кислоты, содержащему, по крайней мере, 70 мол.% адипиновой кислоты, для того чтобы получить полиамид поликонденсацией в расплавленном состоянии дикарбоновой кислоты и диамина, а затем сушки полиамида при пониженном давлении.
5. Композиция полиамидной смолы по п.1, в которой полиамид (x) получают добавлением диаминового компонента, содержащего, по крайней мере, 70 мол.% m-ксилилендиамина, непрерывно или периодически по каплям к расплавленному компоненту дикарбоновой кислоты, содержащему, по крайней мере, 70 мол.% адипиновой кислоты, для того чтобы получить полиамид поликонденсацией в расплавленном состоянии дикарбоновой кислоты и диамина, а затем сушки полиамида до твердого состояния.
6. Композиция полиамидной смолы по п.1, в которой полиамид (x) получают добавлением диаминового компонента, содержащего, по крайней мере, 70 мол.% m-ксилилендиамина, непрерывно или периодически по каплям к расплавленному компоненту дикарбоновой кислоты, содержащему, по крайней мере, 70 мол.% адипиновой кислоты, для того чтобы получить полиамид поликонденсацией в расплавленном состоянии дикарбоновой кислоты и диамина, а затем поликонденсирования полиамида до твердого состояния.
7. Композиция полиамидной смолы по п.1, в которой полиамидом (x) является поли(m-ксилиленадипамид).